【手続補正書】
【提出日】平成16年10月6日(2004.10.6)
【手続補正１】
【補正対象書類名】明細書
【補正対象項目名】請求項１
【補正方法】変更
【補正の内容】
【請求項１】  か焼された無水状態において下記の実験式によって表される化学組成を有するゼオライト特性を示す微孔性結晶性物質であって、合成された状態においては下記のＸ線回折図形（Ａ）を示し、か焼された無水状態においては下記のＸ線回折図形（Ｂ）を示す微孔性結晶性物質：
ｘ（Ｍ１／ｎＸＯ２）：ｙＹＯ２：ｚＧｅＯ２：（１−ｚ）ＴＯ２
（式中、ｘは０〜０．２の値を示し、ｙは０〜０．１の値を示し、ｚは０〜０．６７の値を示し、ｚ、ｘおよびｙのうちの少なくとも１つは０よりも大きい値を示し、ＭはＨ＋および＋ｎ価の無機カチオンから選択されるカチオンを示し、Ｘは少なくとも１つの＋３の酸化状態の化学元素を示し、Ｙは少なくとも１つの＋４の酸化状態の化学元素を示し、Ｔは少なくとも１つの＋４の酸化状態の化学元素を示す）
Ｘ線回折図形（Ａ）
２θ（±０．５度）              相対強度
（Ｉ／Ｉ０）
６．９１                    ｓ−ｖｓ
９．６０                    ｓ−ｖｓ
１９．２９                    ｗ
２１．３４                    ｗ
２１．８８                    ｓ−ｖｓ
２７．００                    ｖｗ
２７．８０                    ｖｗ
２９．０９                    ｖｗ
３０．４０                    ｖｗ
３２．５６                    ｖｗ
３５．０４                    ｖｗ
３５．６３                    ｖｗ
３９．０１                    ｖｗ
Ｘ線回折図形（Ｂ）
２θ（±０．５度）              相対強度
（Ｉ／Ｉ０）
６．９４                    ｓ−ｖｓ
９．６０                    ｓ−ｖｓ
１３．３８                    ｖｗ
１５．０１                    ｖｗ
２２．０９                    ｗ
２４．９６                    ｖｗ
２６．９０                    ｖｗ
（上記のＸ線回折図形（Ａ）および（Ｂ）において、ｖｗは非常に弱い相対強度（０〜２０％）を示し、ｗは弱い相対強度（２０〜４０％）を示し、ｍは中間の相対強度（４０〜６０％）を示し、ｓは強い相対強度（６０〜８０％）を示し、ｖｓは非常に強い相対強度（８０〜１００％）を示す。）
【手続補正２】
【補正対象書類名】明細書
【補正対象項目名】請求項２
【補正方法】変更
【補正の内容】
【請求項２】  合成された状態で下記のＸ線回折図形（Ｃ）（角度θ２；相対強度Ｉ／Ｉ０）を示し、か焼された無水状態において下記のＸ線回折図形（Ｄ）（角度：２θ；相対強度：Ｉ／Ｉ０）を示す請求項１記載の物質：
Ｘ線回折図形（Ｃ）
２θ（±０．５度）              相対強度
（Ｉ／Ｉ０）
１５．０９                    ｖｗ
１６．５１                    ｖｗ
２０．４８                    ｖｗ
２２．９４                    ｖｗ
２４．８０                    ｖｗ
２８．５３                    ｖｗ
３１．１４                    ｖｗ
３９．０１                    ｖｗ
Ｘ線回折図形（Ｄ）
２θ（±０．５度）              相対強度
（Ｉ／Ｉ０）
１３．９４                    ｖｗ
１９．３５                    ｖｗ
２１．０３                    ｖｗ
２１．２９                    ｖｗ
２８．１１                    ｖｗ
２９．２１                    ｖｗ
３０．３４                    ｖｗ
３２．９３                    ｖｗ
【手続補正３】
【補正対象書類名】明細書
【補正対象項目名】０００５
【補正方法】変更
【補正の内容】
【０００５】
（その解決方法）
この物質（本明細書においては「ＩＴＱ−１７ゼオライト」として同定される）はそのＸ線回折図形と化学組成によって特徴づけられる。無水のか焼形態においては、ＩＴＱ−１７の化学組成は次の実験式によって表される：
ｘ（Ｍ１／ｎＸＯ２）：ｙＹＯ２：ｚＧｅＯ２：（１−ｚ）ＴＯ２
式中、ｘは０．２より小さい値（好ましくは０．０６７よりも小さい値、より好ましくは０．０５より小さい値）を示し、０であってもよい。
ｙは０．１よりも小さい値（好ましくは０．０５よりも小さい値、より好ましくは０．０２よりも小さい値）を示し、０であってもよい。
ｚは０〜０．６７の値（好ましくは０．０１〜０．６７の値、より好ましくは０．０２５〜０．５の値）を示す。
ＭはＨ＋または１もしくは複数の＋ｎ価の無機カチオンを示す。
Ｘは１もしくは複数の＋３の酸化状態の化学元素（例えば、Ａｌ、Ｇａ、Ｂ、Ｃｒ）を示す。
Ｙは１もしくは複数の＋４の酸化状態の化学元素（例えば、Ｔｉ、Ｓｎ、Ｖ）を示す。
Ｔは少なくとも１種の＋４の酸化状態の化学元素（例えば、Ｓｉ、Ｔｉ、Ｓｎ、Ｖ）を示す。
ｘ、ｙおよびｚのうちの少なくとも１つは０よりも大きい値を示す。
【手続補正４】
【補正対象書類名】明細書
【補正対象項目名】０００７
【補正方法】変更
【補正の内容】
【０００７】
本発明による物質は、以下の表１に示すような角度（２θ）と相対強度（Ｉ／Ｉ０）を有するＸ線回折図形によっても特徴づけられる：
【表１】
2004510680.tif 000001
【手続補正５】
【補正対象書類名】明細書
【補正対象項目名】０００８
【補正方法】変更
【補正の内容】
【０００８】
一般的には、該ＩＴＱ−１７物質は、必ずしも必須ではないが、上記の表１に示すデータのほかに、以下の表２に記載の角度（θ）と相対強度（Ｉ／Ｉ０）を有するＸ線回折図形を示す：
【表２】
2004510680.tif 000002
【手続補正６】
【補正対象書類名】明細書
【補正対象項目名】０００９
【補正方法】変更
【補正の内容】
【０００９】
一方、か焼した無水のＩＴＱ−１７物質は以下の表３に記載のＸ線回折図形を示す：
【表３】
2004510680.tif 000003
【手続補正７】
【補正対象書類名】明細書
【補正対象項目名】００１０
【補正方法】変更
【補正の内容】
【００１０】
一般的には、該ＩＴＱ−１７物質は、必ずしも必須ではないが、上記の表１に示すデータのほかに、以下の表４に記載の角度（θ）と相対強度（Ｉ／Ｉ０）を有するＸ線回折図形を示す：
【表４】
2004510680.tif 000004
【手続補正８】
【補正対象書類名】明細書
【補正対象項目名】００１３
【補正方法】変更
【補正の内容】
【００１３】
【表５】
2004510680.tif 000005
【手続補正９】
【補正対象書類名】明細書
【補正対象項目名】００１４
【補正方法】変更
【補正の内容】
【００１４】
他方、表５に示すＸ線回折図形を示すＩＴＱ−１７の試料を５８０℃でか焼することによって該ゼオライトの内部に吸蔵された有機化合物を除去した後の粉末のＸ線回折図形（角度：２θ；相対強度：Ｉ／Ｉ０）を以下の表６に示す。
【表６】
2004510680.tif 000006
【手続補正１０】
【補正対象書類名】明細書
【補正対象項目名】００１７
【補正方法】変更
【補正の内容】
【００１７】
一方、上記の表中の相対強度の意義は以下の通りである。
「ｖｗ」：非常に弱い強度（０〜２０％）
「ｗ」：弱い強度（２０〜４０％）
「ｍ」：中間の強度（４０〜６０％）
「ｓ」強い強度（６０〜８０％）
「ｖｓ」：非常に強い強度（８０〜１００％）
【手続補正１１】
【補正対象書類名】明細書
【補正対象項目名】００１９
【補正方法】変更
【補正の内容】
【００１９】
ＩＴＱ−１７ゼオライトの第２の態様においては、ＴはＳｉを示し、ｙは０を示すので、実験式は次式で表される：
ｘ（Ｍ１／ｎＸＯ２）：ｚＧｅＯ２：（１−ｚ）ＳｉＯ２
式中、ｘは０．２よりも小さい値（好ましくは、０．０６７よりも小さい値、より好ましくは０．０５よりも小さい値）を示し、０であってもよく、ｚは０〜０．６７の値（好ましくは０．０１〜０．６７の値、より好ましくは０．０２５〜０．５の値）を示し、ＭはＨ＋または１もしくは複数の＋ｎ価の無機カチオンを示し、Ｘは１もしくは複数の＋３の酸化状態の化学元素（例えば、Ａｌ、Ｇａ、Ｂ、ＣｒまたはＦｅ）を示す。
【手続補正１２】
【補正対象書類名】明細書
【補正対象項目名】００２０
【補正方法】変更
【補正の内容】
【００２０】
ＩＴＱ−１７ゼオライトの第３の態様においては、ｘは０を示し、ＴはＳｉを示すので、実験式は次式で表される：
ｙＹＯ２：ｚＧｅＯ２：（１−ｚ）ＳｉＯ２
式中、ｙは０．１よりも小さい値（好ましくは０．０５よりも小さい値、より好ましくは０．０２よりも小さい値）を示し、０であってもよく、ｚは０〜０．６７の値（好ましくは０．０１〜０．６７の値、より好ましくは０．２５〜０．５の値）を示し、Ｙは１もしくは複数の＋４の酸化状態の化学元素（例えば、Ｔｉ、ＳｎまたはＶ）を示す。
【手続補正１３】
【補正対象書類名】明細書
【補正対象項目名】００２１
【補正方法】変更
【補正の内容】
【００２１】
ＩＴＱ−１７ゼオライトの第４の態様においては、ＭはＨを示し、ＴはＳｉを示し、ｙは０を示すので、実験式は次式で表される：
ｘ（ＨＸＯ２）：ｚＧｅＯ２：（１−ｚ）ＳｉＯ２
式中、Ｘは３価元素（例えば、Ａｌ、Ｇａ、Ｂ、ＣｒまたはＦｅ）を示し、ｘは０．２よりも小さい値（好ましくは０．０６７よりも小さい値、より好ましくは０．０５よりも小さい値）を示し、０であってもよく、また、ｚは０〜０．６７の値（好ましくは０．０１〜０．６７の値、より好ましくは０．０２５〜０．５の値）を示す。
【手続補正１４】
【補正対象書類名】明細書
【補正対象項目名】００２２
【補正方法】変更
【補正の内容】
【００２２】
ＩＴＱ−１７ゼオライトの第５の態様においては、ｘとｙは０を示し、ＴはＳｉを示すので、実験式は次式で表される：
ｚＧｅＯ２：（１−ｚ）ＳｉＯ２
式中、ｚは０〜０．６７の値（好ましくは０．０１〜０．６７の値、より好ましくは０．０２５〜０．５の値）を示す。
【手続補正１５】
【補正対象書類名】明細書
【補正対象項目名】００２８
【補正方法】変更
【補正の内容】
【００２８】
合成混合物の組成は次の一般的な実験式に対応する。
ｒＲＫＭ：ａＭ１／ｎＯＨ：ｘＸ２Ｏ３：ｙＹＯ２：ｚＧｅＯ２：（１−ｚ）ＳｉＯ２：ｆＨＦ：ｗＨ２Ｏ
式中、ＭはＨ＋または１もしくは複数の＋ｎ価の無機カチオンを示し、Ｘは１もしくは複数の３価元素（好ましくはＡｌ、Ｂ、Ｇａ、ＦｅまたはＣｒ）を示し、Ｙは１もしくは複数の４価元素（好ましくはＴｉ、ＳｎまたはＶ）を示し、Ｒは有機カチオン（好ましくはＤＡＢＣＯ−ベンジル、Ｑ−ベンジルまたはこれらの混合物）を示し、Ｋはアニオン（好ましくはハロゲン化物、水酸化物またはこれらの混合物）を示し、ｒ＝（有機カチオン）／（ＳｉＯ２＋ＧｅＯ２）＝０．０１〜３（好ましくは０．０３〜１）である。
【手続補正１６】
【補正対象書類名】明細書
【補正対象項目名】００３６
【補正方法】変更
【補正の内容】
【００３６】
このゼオライト物質をか焼すると（Ｔ＝Ｓｉ）、下記の一般式に対応する：
ｘ（Ｍ１／ｎＸＯ２）：ｙＹＯ２：ｚＧｅＯ２：（１−ｚ）ＳｉＯ２
式中、ｘは０．２よりも小さい値（好ましくは０．０６７よりも小さい値、より好ましくは０．０５よりも小さい値）を示し、０であってもよく、ｙは０．１よりも小さい値（好ましくは０．０５よりも小さい値、より好ましくは０．０２よりも小さい値）を示し、０であってもよく、ｚは０〜０．６７の間の値（好ましくは０．０１〜０．６７、より好ましくは０．０２５〜０．５）を示し、ＭはＨ＋または＋ｎ価の１もしくは複数の無機カチオンを示し、Ｘは＋３の酸化状態の１もしくは複数の化学元素（例えば、Ａｌ、Ｇａ、Ｂ、ＣｒまたはＦｅ）を示し、Ｙは＋４の酸化状態の１もしくは複数の化学元素（例えば、Ｔｉ、ＳｎまたはＶ）を示す。